(57)【特許請求の範囲】
【請求項１】
頂板部及び該頂板部の周縁から垂下するスカート部から成るポリプロピレン製キャップシェルの頂板部内面の外周縁に、ホットメルト組成物から成る環状のシール材をスピンライニングにより形成するキャップの製造方法であって、
前記ポリプロピレン製キャップシェルの頂板部内面とスカート部内面の境界部分には、キャップ外径側に向かって軸方向の肉厚が増大する環状傾斜面が形成されており、該環状傾斜面の下方にはスカート部内面からキャップ内方に突出する環状突起が形成されており、
前記頂板部内面には、前記環状傾斜面に連なる平坦部と、該平坦部よりもキャップ内方から下方に突出する環状突条とが形成されており、該環状突条の少なくとも前記平坦部側の側面がキャップ外径に向かって軸方向の肉厚が減少する傾斜面であり、
前記環状突起よりも上方且つ環状傾斜面及び平坦部上がシール材形成位置であり、
前記ホットメルト組成物のキャップシェル内面へのスピンライニング工程の前に、キャップシェル頂板部内面の少なくとも前記シール材形成位置にプラズマ表面処理工程を設けることにより、該シール材形成位置の濡れ張力を３２ｍＮ／ｍ以上にすることを特徴とするキャップの製造方法。
【請求項２】
前記ホットメルト組成物が、Ｂ型粘度計による１８０℃での粘度が５００〜５０００ｍＰａ・秒の範囲にある請求項１記載のキャップの製造方法。
【請求項３】
前記ホットメルト組成物が、エチレン酢酸ビニル共重合体を主成分とするホットメルト組成物である請求項１又は２記載のキャップの製造方法。
【請求項４】
前記ホットメルト組成物が滑剤を含有する請求項１〜３の何れかに記載のキャップの製造方法。
【請求項５】
前記スピンライニング工程が、キャップシェルを１００〜６００ｒｐｍの条件で回転させることにより行われる請求項１〜４の何れかに記載のキャップの製造方法。
【発明の詳細な説明】
【技術分野】
【０００１】
本発明は、シール材を有する樹脂製キャップの製造方法に関するものであり、より詳細には、ホットメルト組成物から成るシール材をスピンライニングにより樹脂製キャップに形成して成るシール材が形成されて成る樹脂製キャップの製造方法に関する。
【背景技術】
【０００２】
容器蓋の頂板部内面側には、容器口部先端と密着して容器の密封性能を高めるために種々の樹脂から成る樹脂製シール材が設けられている。
樹脂製ライナーの形成方法は、シール材を構成する材料によって異なり、例えば、ポリエチレン等の熱可塑性樹脂から成るシール材の場合には、キャップ内に供給された熱可塑性樹脂から成る溶融樹脂を型押するインシェルモールド法、或いはキャップを成形型の一部として熱可塑性樹脂を射出成形して成るインサート成形法等が提案されている。
また塩化ビニル樹脂から成るシール材の場合には、塩化ビニルのプラスチゾルをスピンライニングにより供給して形成する方法、天然ゴム等から成るライナーの場合には、天然ゴム等の水分散ラテックスを用い、これを乾燥させることにより形成する方法、或いはウレタン系エラストマーから成るシール材の場合には、イソシアネート成分及びポリオール成分を混合した後、架橋させることにより形成する方法等によって形成されている。
【０００３】
熱可塑性樹脂から成るシール材は耐水性に優れているが、インシェルモールド或いはインサート成形によるシール材では、シール材を形成するために専用の金型が必要であり、またプラスチゾルを用いたシール材では、可塑剤が必須であり、可塑剤由来の臭気が問題であると共に、可塑化に際して焼き付けを行うオーブンが必要であり、一定の設備が必要である。またゴムラテックスを用いた場合には、材料中の水分を乾燥させるために長時間の乾燥工程が必要である。更にはウレタン系エラストマーから成るシール材は水分バリア性が低く、また形成に際して架橋のためにオーブンでの加熱が必要である。
【０００４】
このような観点から、臭気や水分バリア性等の問題がないと共に、スピンライニング装置によりキャップシェルに環状に供給でき、しかも焼き付けの必要もないことから特別な設備を必要とすることがなく、生産性及び経済性に優れたシール材として、ホットメルト組成物から成るシール材も提案されている（特許文献１）。
ホットメルト組成物から成るシール材は、上述した一般的なシール材に比して硬度が高いことから、容器口部の天面でシールをするよりも、容器口部の外周側角部でシールすることが密封性の点で有効であり、そのため、シール材をキャップシェルの頂板部内面の外周縁に形成すべく、ライナー材であるホットメルト組成物をスピンライニングによりキャップシェルに施した後、更にアフタースピンを行うことにより、ライナー材を外周縁側に流動させると共にライナー面を平滑化させている。
【先行技術文献】
【特許文献】
【０００５】
【特許文献１】特開２０１３−２０３４７６号公報
【発明の概要】
【発明が解決しようとする課題】
【０００６】
しかしながら、このようにキャップシェルの外周縁にシール材を形成すると、アフタースピンの際にシール材がキャップシェルのシール材を形成すべき箇所から外側にはみ出してしまうという問題を生じた。
このようなシール材のはみ出しは、シール面の平滑性を損なうと共に、外観特性に劣る。しかもこのはみ出し部分がシール材から離脱してしまうと、内容物に混入するおそれもあることから、このような形状不良の発生を管理することが必要になり、安定して連続生産することができない。
従って本発明の目的は、ホットメルト組成物から成るシール材を有するキャップの製造方法において、シール材のはみ出しを有効に防止できるキャップの製造方法を提供することである。
【課題を解決するための手段】
【０００７】
本発明によれば、頂板部及び該頂板部の周縁から垂下するスカート部から成るポリプロピレン製キャップシェルの頂板部内面の外周縁に、ホットメルト組成物から成る環状のシール材をスピンライニングにより形成するキャップの製造方法であって、前記ポリプロピレン製キャップシェルの頂板部内面とスカート部内面の境界部分には、キャップ外径側に向かって軸方向の肉厚が増大する環状傾斜面が形成されており、該環状傾斜面の下方にはスカート部内面からキャップ内方に突出する環状突起が形成されており、前記頂板部内面には、前記環状傾斜面に連なる平坦部と、該平坦部よりもキャップ内方から下方に突出する環状突条とが形成されており、該環状突条の少なくとも前記平坦部側の側面がキャップ外径に向かって軸方向の肉厚が減少する傾斜面であり、前記環状突起よりも上方且つ環状傾斜面及び平坦部上がシール材形成位置であり、前記ホットメルト組成物のキャップシェル内面へのスピンライニング工程の前に、キャップシェル頂板部内面の少なくとも前記シール材形成位置にプラズマ表面処理工程を設けることにより、該シール材形成位置の濡れ張力を３２ｍＮ／ｍ以上にすることを特徴とするキャップの製造方法が提供される。
【０００８】
本発明のキャップの製造方法においては、
１．前記ホットメルト組成物が、Ｂ型粘度計による１８０℃での粘度が５００〜５０００ｍＰａ・秒の範囲にあること、
２．前記ホットメルト組成物が、エチレン酢酸ビニル共重合体を主成分とするホットメルト組成物であること、
３．前記ホットメルト組成物が滑剤を含有すること、
４．前記スピンライニング工程が、キャップシェルを１００〜６００ｒｐｍの条件で回転させることにより行われること、
が好適である。
【発明の効果】
【０００９】
本発明においては、キャップシェル頂板部内面のホットメルト組成物から成るシール材を形成する位置にプラズマ表面処理を行い、濡れ張力を３２ｍＮ／ｍ以上とすることにより、ホットメルト組成物から成るシール材の流動性を制御でき、シール材がシール材形成位置に粘着しながら広がり、シール材のはみ出し部の形成を抑制することが可能になった。
またシール材のはみ出しが有効に防止されていることから、安定して連続生産することができ、生産性及び経済性に優れている。
本発明の優れた作用効果は後述する実施例の結果からも明らかである。
すなわち、キャップシェルのシール材形成位置にプラズマ表面処理を行った後、ホットメルト組成物から成るシール材をスピンライニングにより施し、更にアフタースピンを行ってシール材表面を所望の位置に形成した場合には、シール材のはみ出しがなく、シール材の外周縁は一様な円弧を形成しており、密封性にも優れていた(実施例１〜５）。
これに対して、プラズマ表面処理を行わない以外は、実施例と同様にシール材を形成した場合には、シール材の外周縁の一部が外側に突出したはみ出し部が形成され、外観特性に劣ると共に、密封性の点でも実施例に比較して満足するものではなかった（比較例１〜３）。またプラズマ処理を行っても、シール形成位置表面の濡れ張力が３２ｍＮ／ｍ未満の場合には、はみ出しが形成されていた(比較例４）。
プラズマ処理に変えて、フレーム処理を行った場合には、シール材形成位置に的確にフレーム処理を施すことができず、キャップシェル裾部および内面の一部（ねじ部）が溶融変形してしまい、キャップシェルを商品として使用することができなかった(比較例５及び６）。
【図面の簡単な説明】
【００１０】
【図１】本発明の方法により製造されるキャップの一例のシール材を形成する部分の拡大断面図である。
【発明を実施するための形態】
【００１１】
本発明のキャップの製造方法においては、頂板部及び該頂板部の周縁から垂下するスカート部から成るポリプロピレン製キャップシェルを用い、このキャップシェルの頂板部内面の外周縁の環状部分であるシール材形成位置に、スピンライニングによりホットメルト組成物から成るシール材を形成する。
この際、シール材の供給に先立って、シール材形成位置にプラズマ表面処理工程を行い、シール材形成位置の濡れ張力を３２ｍＮ／ｍ以上にすることが重要な特徴である。プラズマ処理によれば、キャップ頂板部内面の限られた表面に効率よく、しかもキャップにダメージを与えることなく表面処理を施すことができる。これによりシール形成位置表面の濡れ性が改善され、スピンライニングの際又はアフタースピンの際にホットメルト組成物はシール形成位置表面に粘着しながら広がるため、シール形成位置からはみ出すことが有効に防止できる。
【００１２】
図１は本発明に用いるキャップシェルの一例を示す図であり、キャップシェル１は、頂板部２及び頂板部２の周縁から垂下するスカート部３から成っており、スカート部３の内面には、容器口部３０の螺子部３１と係合可能な螺子部４が形成されている。
キャップシェル１の頂板部２の内面側には、頂板部２とスカート部３の境界部分に、環状傾斜面５が形成されていると共に、この環状傾斜面５よりも内側に環状突条６が形成されている。この環状突条６は、先端部分６ａにおける径がキャップを適用する容器口部３０の内径よりも小さく形成されている。
図に示す具体例においては、ホットメルト組成物から成るシール材２０は、環状傾斜面５、環状突条６、及び環状傾斜面５と環状突条６の間に形成される平坦部７、により構成されるキャップ頂板部内面の環状部分（シール材形成位置）に形成されることから、かかるシール材形成位置にプラズマ表面処理が施される。
【００１３】
（プラズマ表面処理）
プラズマ表面処理は、シール材形成位置の濡れ張力が３２ｍＮ／ｍ以上、特に３８〜６０ｍＮ／ｍの範囲となる限り、真空プラズマ処理、減圧プラズマ処理、大気圧プラズマ処理等、従来公知のプラズマ処理を使用することができるが、特に大気圧プラズマ処理を使用することが好ましい。大気圧プラズマ処理は定圧チャンバーの必要がないことから既存のラインに組み入れやすく、設備費等も他のプラズマ処理に比して有利である。
【００１４】
大気圧プラズマ処理に用いる装置は、従来公知の市販品を用いることができるが、ポリプロピレンから成るキャップシェルのシール材形成位置における濡れ張力を上記範囲にするための好適な処理条件としては、大気圧近傍の圧力１００〜８００Ｔｏｒｒ、処理時間０．４〜１０秒、温度５〜４０℃、出力４００Ｗの範囲に設定することが好ましい。尚、雰囲気ガスとしては、ヘリウム、アルゴン、クリプトン、キセノン、ネオン、ラドン、窒素等の不活性ガスや、酸素、空気、一酸化炭素、二酸化炭素、四塩化炭素、クロロホルム、水素、アンモニア、カーボンテトラフルオライド、トリクロロフルオロエタン、トリフルオロメタン、アセトン、シラン等を好適に用いることができる。また公知のフッ化ガス或いは上記ガスの混合ガスを用いることもできる。
大気圧プラズマ処理は上記条件下で、上記ガス雰囲気下で放電することにより、プラズマジェットを電子的に励起させ、被処理材（シール材形成位置表面）と接触させることにより実施できる。
【００１５】
（ホットメルト組成物）
本発明の樹脂製キャップに用いるホットメルト組成物から成るシール材は、Ｂ型粘度計で測定した、１８０℃での粘度が５００〜５０００ｍＰａ・秒、特に５００〜３０００ｍＰａ・秒の範囲にある熱可塑性樹脂又は熱可塑性樹脂組成物から成るものであり、一般にホットメルト組成物として市販されているものの中から選択することができる。
ホットメルト組成物は、オレフィン樹脂等の熱可塑性樹脂或いはスチレン系等の熱可塑性エラストマーに、粘度調整のためのワックスや可塑剤等が必要により配合されてなるものであり、本発明においては、ホットメルト組成物の中でも、Ｂ型粘度計における粘度が上記範囲にあり、且つライナー形成時にＪＩＳ  Ａ硬度が７０乃至９５の範囲になるホットメルト組成物を好適に使用することができる。また軟化点（Ｒ＆Ｂ式）が７０乃至１１０℃の範囲にあることが望ましい。
好適には、エチレン酢酸ビニル共重合体をベース樹脂とするホットメルト組成物を使用することができる。
【００１６】
また本発明のホットメルト組成物においては、これに限定されないが、エルカ酸アミド等の従来公知の滑剤を含有することができる。すなわち、滑剤を配合することにより螺子キャップにおいては開栓トルクを低減し、開栓性を向上することができるが、その一方滑剤を配合することにより、シール材の流動が速くなり、はみ出し抑制の目的と逆行するおそれがあるが、本発明においては、プラズマ処理によりシール材形成位置の濡れ張力が調整され、ホットメルト組成物から成るシール材のはみ出しが有効に防止されているので滑剤を配合しても差し支えない。
【００１７】
（キャップシェル）
本発明の樹脂製キャップに用いられるキャップシェルとしては、ポリプロピレンから成るものを使用することが望ましい。
シール材のはみ出しを防止するためには、キャップシェルのシール形成位置表面の濡れ張力が、シール材の濡れ張力よりも大きいことが望ましいが、耐熱性に優れていると共に成形時にフローマーク等が発生せず外観特性に優れたキャップシェルを成形可能なポリプロピレンは、シール材よりも濡れ張力が小さいことから、特にホットメルト組成物から成るシール材のはみ出しが顕著になる。しかしながら、本発明においては、プラズマ処理を施すことにより、シール材形成位置の濡れ張力を上述した範囲に調整することができることから、耐熱性などに優れたポリプロピレン製キャップシェルを用いることが特に本発明の趣旨に合致している。
【００１８】
また本発明のキャップにおいては、シール材表面が平滑化され、静摩擦係数が０．１０以下であることから、開栓トルクを低減させることができる。そのため、螺子部を有するキャップとした場合にも、滑剤を配合しなくても開栓トルクを低減でき、シール材のはみ出しを有効に防止できる。勿論、螺子キャップに限定されず、容器口部に嵌合するタイプのキャップであっても勿論よい。
尚、キャップシェル頂板部内面の形状は、図に示した具体例に限定されない。例えば、図に示した具体例では、環状突条６を形成することにより、シール材形成位置を区画していたが、スピンライニングによる遠心力によってシール材はキャップシェル頂板部内面の外周縁付近に形成されるので、環状突条は必ずしも形成しなくてもよい。
またキャップシェルの頂板部とスカート部の境界付近が環状傾斜面５として形成されることにより、シール材の量を低減して、シール材を冷却しやすくすることによってシール材の流動性を制御してはみ出しを有効に抑制できるが、本発明においてはプラズマ処理によってシール材形成位置の濡れ性を制御することによってシール材の流動性を制御できるので、必ずしも傾斜面にしなくてもよい。
更に図１に示すように、必須ではないが、環状傾斜面５の下方に、スカート部の内面からキャップ下方に突出する環状突起が８形成されていてもよく、これによりシール部のはみ出しを更に抑制できる。
【００１９】
（シール材の形成）                                
本発明においては、まずキャップシェル頂板部内面のシール材形成位置に前述したプラズマ処理による表面処理工程に賦される。
次いで、プラズマ表面処理が施されたシール材形成位置に、上述したホットメルト組成物から成る溶融状態にあるシール材を、スピンライニングにより塗布供給するスピンライニング工程に賦される。この際キャップシェルを１００〜６００ｒｐｍの条件で回転させることが特に好適である。その後、必要により、キャップシェルを更に回転することにより、シール材は遠心力によって外側に広がりながら、表面が平滑化され、自然放冷されて固化することによりシール材が完成する。尚、図に示したように、シール材形成位置に環状傾斜面を形成した場合には、環状傾斜面に相当する箇所のシール材が容器口部の外側角部と圧着して密封性を確保可能なシール材が形成される。
【実施例】
【００２０】
(実施例１）
内径３８ｍｍのポリプロピレン製キャップシェルの頂板部内面のシール材形成位置に、大気圧プラズマ発生装置キーエンス社製ぬれ性改善プラズマ照射器『ST-7000』を用い、１秒間プラズマを照射した。プラズマ照射後のシール材形成位置の濡れ張力は５６ｍＮ／ｍであった。
次いで、キャップシェルを４００ｒｐｍの速度で回転しながら、エチレン酢酸ビニル共重合体から成り、Ｂ型粘度計による粘度が５６０ｍＰａ・ｓであるホットメルト組成物を供給して、ホットメルト組成物のはみ出しについて、３０個のキャップについて評価した。結果を表１に示す。
【００２１】
(実施例２〜４）
ホットメルト組成物の粘度を１１５０ｍＰａ・ｓ（実施例２）、２１００ｍＰａ・ｓ（実施例３）、２９５０ｍＰａ・ｓ（実施例４）とした以外は、実施例１と同様にして、ホットメルト組成物のはみ出しについて評価した。結果を表１に示す。
【００２２】
(実施例５）
ホットメルト組成物の粘度を４７００ｍＰａ・ｓ、キャップの回転数を６００ｒｐｍとした以外は、実施例１と同様にして、ホットメルト組成物のはみ出しについて評価した。結果を表１に示す。
【００２３】
（比較例１〜３）
プラズマ処理を行わない以外は、実施例１〜３と同様にして、ホットメルト組成物のはみ出しについて評価した。結果を表１に示す。
【００２４】
【表１】
0006470951.tif 000002
【００２５】
（実施例６〜１０及び比較例４）
実施例１で用いたキャップシェルについて、プラズマ照射時間を変えて濡れ張力を測定すると共に、プラズマ照射後のキャップシェルにつき、実施例１で用いたホットメルト組成物を用いて、連続ライニング性を評価した。結果を表２に示す
連続ライニング性評価の条件は、以下の通りである。
キャップシェルを４００ｒｐｍの速度で回転しながら、エチレン酢酸ビニル共重合体から成り、Ｂ型粘度計による粘度が５６０ｍＰａ・ｓであるホットメルト組成物を供給して、連続２０個のキャップについて、ホットメルト組成物のはみ出しおよび欠けの有無を評価した。
【００２６】
（比較例５及び６）
プラズマ処理に代えてフレーム処理（キャップ内面をガスバーナーで0.16s/1回で表面処理を実施）を施した以外は、実施例６と同様にして連続ライニング性を測定した。結果を表２に示す。
【００２７】
【表２】
0006470951.tif 000003
【００２８】
（実施例１１）
実施例１と同様にして、粘度が５６０ｍＰａ・ｓであるホットメルト組成物を供給して、ホットメルト組成物の平滑度について、評価した。キャップシェルの回転速度を表３に示すように変化させて、形成されたシール材について平滑度を測定した。結果を表３に示す。
平滑度の測定方法は、以下の通りである。
キャップがビンと接触する位置をミツトヨ社製真円度・円筒形状測定機『ROUNDTEST  RA-2200』を用いて軸方向の振れを6rpmの回転速度で測定し、振れ幅の最大値と最小値の差をシール材の平滑度とした。
【００２９】
【表３】
0006470951.tif 000004
【産業上の利用可能性】
【００３０】
本発明の樹脂製キャップの製造方法においては、プラズマ処理によりキャップシェルのシール材形成位置の濡れ性を改善することによってホットメルト組成物から成るシール材の流動性を制御でき、シール材のはみ出しが有効に抑制されており、安定して連続生産することができることから、大量生産品の製造に好適に利用できる。
また、密封性に優れていると共に、開栓トルクも小さく、特に螺子部を有するキャップとして好適に使用できる。
【符号の説明】
【００３１】
１  キャップシェル、２  頂板部、３  スカート部、５  環状傾斜面、６  環状突条、７  平坦部、８  環状突起、２０  シール材、３０  容器口部。
【図１】
0006470951.tif 000005